(57)【要約】【課題】電位窓が広く、優れた充放電特性を実現できるマグネシウム二次電池用電解液およびそれを用いたマグネシウム二次電池を提供する。【解決手段】電解質としてテトラフルオロホウ酸マグネシウム（Ｍｇ(ＢＦ4)2）を、溶媒として環状エステルを含むことを特徴とするマグネシウム二次電池用電解液、および、前記電解液を含むマグネシウム二次電池。前記環状エステルの例として、炭酸プロピレン、炭酸エチレンおよびγ-ブチロラクトンが挙げられ、特に炭酸プロピレンが好ましい。【選択図】図１
2017147169.tif 000002
【特許請求の範囲】
【請求項１】
電解質としてテトラフルオロホウ酸マグネシウムを、溶媒として環状エステルを含むことを特徴とする、マグネシウム二次電池用電解液。
【請求項２】
前記環状エステルが、炭酸プロピレン、炭酸エチレンおよびγ-ブチロラクトンからなる群より選択される、請求項１に記載のマグネシウム二次電池用電解液。
【請求項３】
前記環状エステルが炭酸プロピレンである、請求項１に記載のマグネシウム二次電池用電解液。
【請求項４】
請求項１〜３のいずれか１項に記載の電解液を含むことを特徴とする、マグネシウム二次電池。
【発明の詳細な説明】
【技術分野】
【０００１】
本発明は、マグネシウム二次電池用電解液およびそれを用いたマグネシウム二次電池に関する。
【背景技術】
【０００２】
現在、スマートフォン、携帯電話、タブレット等のモバイル機器や、電気自動車等の電源として、リチウムイオン二次電池が一般に使用されているが、リチウムイオン二次電池は材料費が高く、また、リチウムが非常に高い反応性を示すため、安全性の面で問題が指摘されている。
このためリチウムイオン二次電池に代わる次世代革新型二次電池の開発が求められており、その有力候補としてマグネシウム(Ｍｇ)金属を負極に用いるマグネシウム二次電池が注目されている。
【０００３】
マグネシウム二次電池は高い理論容量密度を有するため、高エネルギー密度が期待できる。また、マグネシウムは海水や鉱物中に広く存在しており資源的に豊富であるため、リチウムより安価で安定した供給が可能であり、さらにリチウムと比べて安全性が高いという利点を有する。
【０００４】
しかしながら、マグネシウム二次電池を実用化するためには克服すべき課題も多い。例えば、マグネシウム二次電池の実用化のためには、マグネシウム金属の溶解・析出反応を可逆的に進行させる（すなわち、充電・放電を安定に行う）ための電解液が必要である。これに関連して、非特許文献１には、負極としてマグネシウム金属、電解液としてグリニャール試薬を含むテトラヒドロフラン溶液、陽極としてＭｏ6Ｓ8を用いたマグネシウム二次電池が報告されているが、非特許文献１に記載されているサイクリックボルタモグラムから、この電解液を用いた場合、特にマグネシウムの溶解反応が遅いことが読み取れる。また、この電解液は２．５Ｖ未満（マグネシウム参照極に対する電位）で分解し始めるので、この電解液を用いて２．５Ｖ以上の実用電圧を有するマグネシウム二次電池を製造することは不可能である。
【０００５】
リチウムイオン二次電池では、電位窓の広い環状エステル系電解液を使用して、約４Ｖの電圧および約１５０〜２００ｍＡｈ/ｇの放電容量が実現されているため、マグネシウム二次電池でもリチウムイオン二次電池と同様に、環状エステル系電解液を提案する文献がある（例えば、特許文献１）。しかしながら、マグネシウム二次電池で環状エステル系電解液を使用すると、マグネシウム金属が容易に不動態化されるため、マグネシウム金属負極の充放電反応が全く進行しないことが報告されている。特許文献１にも、環状エステル系電解液を用いた実施例は開示されていない。
【０００６】
このような問題、すなわち、マグネシウム金属はその表面にマグネシウムイオンを通さない不動態膜が形成されやすいため、マグネシウム二次電池で使用できる電解液が非常に限られていることは、様々な文献に記載されており（例えば、特許文献２や特許文献４の背景技術欄参照）、現在、マグネシウム金属負極に適合する電解液としては、主にエーテル系電解液が提案されている（特許文献２〜４参照）。
しかしながら、エーテル類は耐酸化性が低く電位窓が狭いため、３Ｖ以上の二次電池の実現は難しいという問題点があった。また、エーテル系電解液を用いると、大きな過電圧が観察される場合が多いことから、マグネシウム金属はエーテル系電解液中において比較的不動態化されにくいものの、ある程度の不動態化は生じ、スムーズな充放電反応が進行しないと考えられる。
【先行技術文献】
【特許文献】
【０００７】
【特許文献１】特開２００２−０２５５５５号公報
【特許文献２】特開２００４−２５９６５０号公報
【特許文献３】特開２０１２−１８２１２４号公報
【特許文献４】特開２０１４−１８６９４０号公報
【非特許文献】
【０００８】
【非特許文献１】D. Aurbach et al., Nature, Vol. 407, 724-727 (2000)
【発明の概要】
【発明が解決しようとする課題】
【０００９】
したがって本発明は、電位窓が広く、優れた充放電特性を実現できるマグネシウム二次電池用電解液およびそれを用いたマグネシウム二次電池を提供することを課題とする。
【課題を解決するための手段】
【００１０】
本発明者らは、上記課題を解決するために検討を重ねた結果、Ｍｇ塩（電解質）としてテトラフルオロホウ酸マグネシウムを使用することにより、溶媒として環状エステルを用いても、Ｍｇ金属の溶解・析出反応が可逆的に進行することを見出し、本発明を完成した。
【００１１】
すなわち本発明は、マグネシウム二次電池用電解液であって、電解質としてテトラフルオロホウ酸マグネシウムを、溶媒として環状エステルを含むことを特徴とする。
【００１２】
本発明の電解液は、電位窓の広い環状エステルを溶媒として用いているため、電圧の高い（例えば、３Ｖ以上の）マグネシウム二次電池の提供が可能となり、マグネシウム二次電池の高エネルギー密度化を図ることができる。また、Ｍｇ塩として、テトラフルオロホウ酸マグネシウム（Ｍｇ(ＢＦ4)2）を使用することにより、溶媒として環状エステルを使用しているにもかかわらず、Ｍｇ金属の不動態化を防ぎ、Ｍｇ金属の溶解・析出反応を可逆的に進行させることができるため、マグネシウム二次電池の充放電特性を飛躍的に向上させることができる。
【００１３】
前記環状エステルの好ましい例として、炭酸プロピレン、炭酸エチレン、γ-ブチロラクトンが挙げられる。特に、炭酸プロピレンが好ましい。
【００１４】
また、本発明は、前記特徴を有する電解液を含むマグネシウム二次電池に関する。
【発明の効果】
【００１５】
本発明によれば、電位窓の広い環状エステル系電解液の使用が可能となるため、高エネルギー密度のマグネシウム二次電池の実現が可能となる。
【図面の簡単な説明】
【００１６】
【図１】図１は、電解質がテトラフルオロホウ酸マグネシウム（Ｍｇ(ＢＦ4)2）であり、溶媒が炭酸プロピレンである電解液を使用した場合のサイクリックボルタモグラムである。
【図２】図２は、電解質がＭｇ(ＢＦ4)2であり、溶媒が炭酸プロピレンである電解液を使用した場合の充放電曲線である。
【図３】図３は、電解質がＭｇ(ＢＦ4)2であり、溶媒が炭酸エチレンと炭酸ジエチルの混合溶媒である電解液を使用した場合のサイクリックボルタモグラムである。
【図４】図４は、電解質がＭｇ(ＢＦ4)2であり、溶媒がγ-ブチロラクトンである電解液を使用した場合のサイクリックボルタモグラムである。
【図５】図５は、電解質がマグネシウムビス(トリフルオロメタンスルホニル)イミド（Ｍｇ(ＴＦＳＩ)2）であり、溶媒が炭酸プロピレンである電解液（比較例）を使用した場合のサイクリックボルタモグラムである。
【図６】図６は、電解質がＭｇ(ＴＦＳＩ)2であり、溶媒が炭酸エチレンと炭酸ジエチルの混合溶媒である電解液（比較例）を使用した場合のサイクリックボルタモグラムである。
【図７】（ａ）は、電解質がヘキサフルオロリン酸マグネシウム（Ｍｇ(ＰＦ6)2）であり、溶媒が炭酸プロピレンである電解液（比較例）を使用した場合のサイクリックボルタモグラムであり、（ｂ）は電解質がＭｇ(ＢＦ4)2であり、溶媒が炭酸プロピレンである電解液を使用した場合のサイクリックボルタモグラムである。
【発明を実施するための形態】
【００１７】
マグネシウム二次電池は、マグネシウムイオンを吸蔵・放出可能な正極と、マグネシウムイオンを析出・溶解可能な負極と、マグネシウムイオンを生じる塩（マグネシウム塩）を含有する電解液とを有する。従来のマグネシウム二次電池用電解液では、マグネシウム塩としてマグネシウムハロゲン化物やマグネシウムイミド塩が、溶媒としてエーテル系溶媒やスルホン系溶媒が提案されてきた。これに対して、本発明では、マグネシウム塩としてテトラフルオロホウ酸マグネシウムを使用し、溶媒として環状エステルを用いることを特徴とする。
【００１８】
なお、テトラフルオロホウ酸マグネシウム（Ｍｇ(ＢＦ4)2）は、通常は水和物の形態（Ｍｇ(ＢＦ4)2・ｎＨ2Ｏ）で流通しているため、本発明の電解液の原料としても、テトラフルオロホウ酸マグネシウム水和物を使用することができるが、本発明の電解液は水を含まないことが好ましいため、脱水処理を行うことが好ましい。具体的には、環状エステルにテトラフルオロホウ酸マグネシウムを溶解して電解液を調製した後、水分吸着剤（モレキュラーシーブ等）を加えて数日間放置すること等により、脱水精製処理を行うことが好ましい。水分をさらに取り除きたい場合は、新しい水分吸着剤を用いて脱水精製処理を繰り返し行えばよい。
【００１９】
また、電解液中のテトラフルオロホウ酸マグネシウムの濃度は、０．１〜２ｍｏｌ／Ｌが好ましく、特に０．１〜１ｍｏｌ／Ｌが好ましい。
【００２０】
本発明の電解液では、上述の通り、溶媒として環状エステルを使用する。これまでマグネシウム二次電池用電解液の溶媒として一般に用いられてきたエーテル類は耐酸化性が低いため、電解液の酸化分解を防ぐために充電電圧を低くする必要があった。このため、たとえ高い実用電圧が可能な正極材料を開発しても、電解液がその電圧に耐えれないため、結局は実用電圧を上げることができず、高エネルギー密度化が実現できなかった。これに対して、環状エステルは、エーテル類と比べて耐酸化性が高い（酸化分解開始電圧が高い）ため、より高電圧の二次電池の設計が可能となり、マグネシウム二次電池の高エネルギー密度化に寄与できる。
【００２１】
また、従前の研究では、マグネシウム二次電池の電解液溶媒として、炭酸プロピレンや炭酸エチレン等の環状エステルを使用すると、負極を構成するマグネシウム金属が不動態化し、マグネシウムの溶解析出が進行しないことが報告されているため、炭酸エステル系電解液の使用は不可能と考えられていた。実際に、後述する実施例においても、環状エステルに、他のマグネシウム塩を溶解して調製した電解液では、マグネシウムの溶解・析出が起こらないことが確認されている。しかしながら、本発明者らは、電解質としてテトラフルオロホウ酸マグネシウムを使用することによって、環状エステルを溶媒として使用しても、マグネシウム金属の不動態化が生じず、マグネシウム金属の溶解析出が進行する、すなわち充放電を行うことができることを見出した。
【００２２】
本発明の電解液の溶媒として使用される環状エステルは、１種であっても、２種以上であってもよい。分解開始電圧が３Ｖ（ｖｓ．Ｍｇ/Ｍｇ2+）以上の環状エステルを使用することが好ましい。好ましい環状エステルの代表例として、下記に示す炭酸プロピレン（プロピレンカーボネート：ＰＣ）、炭酸エチレン（エチレンカーボネート：ＥＣ）、γ-ブチロラクトン（ＧＢＬ）が挙げられるが、その他にも、ブチレンカーボネート、クロロエチレンカーボネート、スチレンカーボネート、カテコールカーボネート、フェニルビニレンカーボネート、ジフェニルビニレンカーボネート等の炭酸エステル類、あるいは、γ−バレロラクトン、プロピオラクトン等のラクトン類が使用できる。本発明において、特に好ましい電解液は、炭酸プロピレンを溶媒とする電解液である。
【化１】
2017147169.tif 000003
【００２３】
また、本発明の電解液は、環状エステル以外にも、他の電位窓の広い溶媒（例えば、ジメチルカーボネート、ジエチルカーボネート、エチルメチルカーボネート、ジフェニルカーボネート等の鎖状炭酸エステル、酢酸メチル、酪酸メチル等の鎖状カルボン酸エステル、アセトニトリル、ベンゾニトリル等のニトリル類等）を含んでもよいが、電解液の溶媒全量に占める環状エステルの割合は５０体積％以上であることが好ましく、７０体積％以上であることがより好ましく、９０体積％以上であることが特に好ましい。特に好ましい電解液は、溶媒として環状エステル（特に炭酸エステル）のみを含む。
【００２４】
また、本発明の電解液は、必要に応じて他の化合物を、本発明の効果を損なわない範囲で、任意の量で含有することができる。このような他の化合物としては、例えば、ビフェニル、アルキルビフェニル、ターフェニル、ターフェニルの部分水素化体、シクロヘキシルベンゼン、ｔ−ブチルベンゼン、ｔ−アミルベンゼン、ジフェニルエーテル、ジベンゾフラン等の芳香族化合物；２−フルオロビフェニル、ｏ−シクロヘキシルフルオロベンゼン、ｐ−シクロヘキシルフルオロベンゼン等の前記芳香族化合物の部分フッ素化物；２，４−ジフルオロアニソール、２，５−ジフルオロアニソール、２，６−ジフルオロアニソール、３，５−ジフルオロアニソール等の含フッ素アニソール化合物等の過充電防止剤；亜硫酸エチレン、亜硫酸プロピレン、亜硫酸ジメチル、プロパンスルトン、プロペンスルトン、ブタンスルトン、メタンスルホン酸メチル、ブスルファン、トルエンスルホン酸メチル、硫酸ジメチル、硫酸エチレン、スルホラン、ジメチルスルホン、ジエチルスルホン、ジメチルスルホキシド、ジエチルスルホキシド、テトラメチレンスルホキシド、ジフェニルスルフィド、チオアニソール、ジフェニルジスルフィド、ジピリジニウムジスルフィド等の被膜形成剤が挙げられる。電解液中におけるこれら他の化合物の含有割合は特に限定はないが、電解液全体に対し、それぞれ、０．０１質量％以上が好ましく、より好ましくは０．１質量％以上、さらに好ましくは０．２質量％以上であり、上限は、５質量％以下が好ましく、より好ましくは３質量％以下、さらに好ましくは２質量％以下である。これらの化合物を含有させることにより、Ｍｇ金属の溶解・析出反応の可逆性を向上させたり、安全性をより向上させたり、容量維持性能やサイクル性能を向上させたりすることができる。
【００２５】
本発明のマグネシウム二次電池で使用できる負極は、負極活物質として、マグネシウム金属またはマグネシウム合金を含む。たとえば、集電体にマグネシウム金属またはマグネシウム合金を担持させて構成した負極や、箔状や板状のマグネシウム金属またはマグネシウム合金からなる負極が挙げられる。特にマグネシウム金属からなる負極が好ましい。
【００２６】
本発明のマグネシウム二次電池で使用できる正極として、例えば、金属からなる集電体（例えば、アルミニウム箔やニッケル箔）と、その上に形成された正極活物質（マグネシウムイオンを可逆的に挿入・脱離可能な物質）層とを有する正極が挙げられる。
前記正極活物質として、例えば、Ｍｏ6Ｓ8、ＭｏＳ2、ＭｇＭ2Ｏ4（Ｍ＝Ｖ，Ｃｒ，Ｍｎ，Ｆｅ，Ｃｏ）、ＭｇＮｉＯ2、Ｍｇ2/3Ｎｉ4/3Ｏ2、ＭｇxＭyＳｉＯ4（Ｍ＝Ｍｎ，Ｆｅ，Ｃｏ、ｘ+ｙ＝２）、Ｖ2Ｏ5、ＭｏＯ3、Ｍｇ0.5Ｔｉ2(ＰＯ4)3、ＴｉＳ2、ＦｅＦ3等が挙げられる。
【００２７】
金属集電体上に前記正極活物質層を形成する方法としては、例えば、正極活物質の粉末に、導電材およびバインダーを混合してペーストを形成し、金属集電体表面に当該ペーストを塗布する方法が挙げられる。
【００２８】
前記導電材としては、カーボンブラック、アセチレンブラック、カーボンナノチューブ、黒鉛等の炭素物質を用いることができ、バインダーとしては、ポリフッ化ビニリデン、ポリテトラフルオロエチレン等のフッ素系樹脂やポリプロピレン等の熱可塑性樹脂を用いることができる。
【００２９】
本発明のマグネシウム二次電池は、従来のマグネシウム二次電池と同様の構成とすることができる。例えば、正極と負極とをセパレーターを介して対向させて電極体を形成し、外装ケースに収納し、正極を正極外部端子に、負極を負極外部端子にそれぞれ電気的に接続させ、電解液を注入し、外装ケースを密閉することによって製造することができる。
本発明のマグネシウム二次電池の形状は特に限定されず、円筒型、積層型、コイン型等、任意の形状とすることができる。
【００３０】
前記セパレーターとしては、例えば、ポリテトラフルオロエチレン、ポリエチレン、ポリプロピレン、ポリイミド等の合成樹脂膜が挙げられる。
【００３１】
以下、本発明の電解液を実施例を用いてより詳細に説明するが、本発明は実施例に限定されるものではない。
【実施例】
【００３２】
露点−７５℃以下のＡｒ雰囲気グローブボックス内で、炭酸プロピレン等の溶媒に、所定量のテトラフルオロホウ酸マグネシウム（Ｍｇ(ＢＦ4)2・６Ｈ2Ｏ）等の電解質を加えて溶解し、表１に示す組成の電解液を調製した。これに４Ａのモレキュラーシーブスを加えて３日間放置して脱水処理を行った。
調製した電解液を用いて、マグネシウムの電気化学的析出溶解反応を、サイクリックボルタンメトリーおよび定電流充放電試験により三極式セルを用いて調べた。作用極はＣｕ板またはＮｉ板、対極はＡｒ下で研磨したＭｇワイヤ、参照極はＭｇ金属またはＡｇ/Ａｇ+電極とした。サイクリックボルタンメトリーは、所定の電位範囲を１．０ｍＶ/ｓで掃引して測定した。充放電試験は、所定の電位範囲で０．１ｍＡ/ｃｍ2の定電流で行った。電気化学測定は全て３０℃で行った。
【００３３】
【表１】
2017147169.tif 000004
【００３４】
図１に、Ｎｏ．１の電解液のサイクリックボルタモグラムを示す。Ｎｏ．１の電解液は、リチウムイオン二次電池でよく使用されている溶媒の１種である炭酸プロピレンを溶媒とする電解液である。図１から分かるように、電解質にＭｇ(ＢＦ4)2を、溶媒に炭酸プロピレンを用いた電解液では、還元電流（Ｍｇの析出に起因する下向きのピーク）と酸化電流（Ｍｇの溶解に起因する上向きのピーク）が観察され、Ｍｇの析出・溶解が生じていることが確認できる。また、還元電流と酸化電流がいずれも０Ｖ付近（ｖｓ．Ｍｇ/Ｍｇ2+）で立ち上がることから、過電圧が小さく、析出反応と溶解反応の双方が速やかに進行することが分かる。また、３Ｖ（ｖｓ．Ｍｇ/Ｍｇ2+）付近まで掃引しても、電解液の酸化分解を示す明確なピークは観察されなかった。
図２に、Ｎｏ．１の電解液を用いた場合の充放電曲線を示す（充電１５，０００秒：３ｒｄ）。このグラフからも、Ｎｏ．１の電解液を用いた場合に、充放電が可能であることが確認できる。
【００３５】
図３に、Ｎｏ．２の電解液のサイクリックボルタモグラムを示す。Ｎｏ．２の電解液は、リチウムイオン二次電池でよく使用されている溶媒の１種である炭酸エチレンと炭酸ジエチルの混合溶媒（体積比１：１）を溶媒とする電解液である。
また、図４に、Ｎｏ．３の電解液のサイクリックボルタモグラムを示す。Ｎｏ．３の電解液は、γ−ブチロラクトンを溶媒とする電解液である。
図３および図４から分かるように、これらの電解液を用いた場合も、還元電流と酸化電流が観察され、Ｍｇの析出・溶解が生じていることが確認された。また、電解液の酸化分解を示すピークは観察されなかった。
【００３６】
図５にＮｏ．４の電解液のサイクリックボルタモグラムを、図６にＮｏ．５の電解液のサイクリックボルタモグラムを示す。Ｎｏ．４およびＮｏ．５の電解液は、溶媒はＮｏ．１およびＮｏ．２と同じものを用いているが、電解質として、Ｍｇ(ＢＦ4)2の代わりにＭｇ(ＴＦＳＩ)2を用いた比較例である。図５および図６に示す通り、電解質として、Ｍｇ(ＴＦＳＩ)2を用いた場合、Ｍｇの析出・溶解は確認できなかった。これは、従前の研究において報告されているように、マグネシウムの不動態化が生じたためと考えられる。
【００３７】
図７（ａ）にＮｏ．６の電解液のサイクリックボルタグラムを示す。Ｎｏ．６の電解液は、リチウムイオン二次電池の電解質として一般的に用いられているヘキサフルオロリン酸リチウム（ＬｉＰＦ6）のＬｉをＭｇに置き換えた塩を電解質とする比較例である。図７（ｂ）は、電解液Ｎｏ．１のサイクリックボルタモグラムである。図７（ａ）から分かるように、溶媒として炭酸プロピレンを用いた場合、Ｍｇ(ＰＦ6)2を溶解した電解液では、Ｍｇの析出溶解は生じなかった。それに対して、炭酸プロピレンを溶媒に用いた場合でも、Ｍｇ塩としてＭｇ(ＢＦ4)2を用いた場合は、図７（ｂ）に示すように、５サイクル目も酸化還元電流が観察された。
【００３８】
上記実験から、本発明の電解液は、環状エステル系溶媒の欠点（Ｍｇの不動態化を引き起こすため、Ｍｇの溶解・析出が生じない）を解消できる一方、電位窓が広いという環状エステル系溶媒の利点は損なわないことが確認された。
【産業上の利用可能性】
【００３９】
本発明の電解液は、電位窓が広い環状エステル系溶媒を用いて、マグネシウム金属の溶解・析出反応を可逆的に進行させることができるため、マグネシウム二次電池の高電圧化・高エネルギー密度化に寄与できる。
【図１】
2017147169.tif 000005
【図２】
2017147169.tif 000006
【図３】
2017147169.tif 000007
【図４】
2017147169.tif 000008
【図５】
2017147169.tif 000009
【図６】
2017147169.tif 000010
【図７】
2017147169.tif 000011